FR 2030451 A1 19701113 FR 6945512 A 19691230 69 45512 t 2030451 l'invention concerne un agent de protection du bois contre son attaque par des champignons nuisibles et/ou des insectes, l'élément actif de cet agent étant le pentachlorophénol. Il est en général nécessaire de protéger le bois, notamment 5 le bois de construction et les matériaux ligneux, contre l'attaque des insectes et des champignons, sinon des pertes élevées peuvent se produire. Parmi les champignons nuisibles, c'est avant tout le champignon de maison ou bolet destructeur (Merulius lacrimans), et ensuite le champignon de cave (Coniophora cercebellà) et le polypore (Poria 1Q vaporiara) qui provoquent les dégâts les plus graves économiquement sur le bois non protégé. Il en va de même pour les insectes destructeurs du bois, parmi lesquels les larves de l'hylotrupe (Hylotrupes bajulus), certaines espèces d'anobies et, occasionnellement, les four-15 mis blanches. Depuis longtemps, on utilise à titre d'agents protecteurs contre les destructions de ce genre des composés chimiques, parmi lesquels les fluorures de métaux, les silicofluorures, les composés de l'arsenic, du mercure ou du bore, ou encore les sels de cuivre et de 20 chrome, jouent par exemple un rôle. Parmi les composés organiques, on a proposé des dérivés chlorés de la naphtaline, différents insecticides et des composés organiques du zinc (Zirtn und seine Verwendung,. n° 57 (1963), pp. 10-12 ; n° 64 (1964), pp. 5-10 ; n° 70 (1966), pp. 3-5). Au cours de ces dernières années, l'accent a particuliè-25 rement été mis sur le pentachlorophénol et ses sels hydrosolubles de métaux ou d'ammonium (Brevets allemands n° 1 Q19 816, 1 021 158, 1 136 093 et 1 277 548). le pentachlorophénol appartient aux agents de conservation du bois les plus actifs ; il présente toutefois des inconvénients majeurs, entre autres la manipulation difficile des com-30 posés fortement caustiques connus, les caractéristiques corrosives et le faible pouvoir de fixation sur les fibres du bois, se traduisant par une réduction de la durée de protection et une évaporation accompagnée d'une odeur désagréable et persistante du pentachlorophénol, surtout aux températures élevées. A la place des composés du penta-35 chlorophénol qui sont utilisés le plus souvent dans un solvant organique par l'un des procédés usuels d'enduction, d'immersion ou d'imbibition, on a également utilisé les sels hydrosolubles, mais ceux-ci présentent le défaut d'être entraînés par' lessivage. Toutes les 69 45512 2 2030451 tentatives pour compenser cet Inconvénient par un traitement ultérieur à l'anhydride carbonique, aux solutions"fixatrices" de sels de métaux lourds, etc.. ne sont pas applicables dans la pratique et trop compliquées pour des produits en masse. 5 Or, on a trouvé suivant l'invention que les inconvénients précités peuvent être éliminés si l'on utilise un agent de protection du bois contre l'attaque de champignons nuisibles et/ou d'insectes, dont l'élément actif est le pentachlorophénol, caractérisé en ce qu'il contient le pentachlorophénol sous forme de sel d'une aminé organique. 10 A titre de formateurs de sels, on peut utiliser des aminés organiques primaires, secondaires et/ou tertiaires, qui peuvent présenter des groupes alcooliques et plusieurs fonctions azote. Les sels cristallins de pentachlorophénol et d'amine organique, qui peuvent être préparés de façon très simple, manifestent 15 une solubilité moyenne à faible la plupart du temps dans l'eau et ils sont solubles en grande partie dans les solvants organiques usuels. Leur préparation s'effectue, de façon connue en soi, par la mise en réaction de quantités molaires des éléments acides et basiques. Les sels d'amine de l'agent de conservation du bois selon l'invention ont 20 une pression de vapeur très faible, de sorte qu'ils ne s'évaporent pas à partir du bois imprégné. Ils ne sont ni caustiques ni corrosifs et, par suite de leur remarquable adhérence sur les fibres du bois, ils ne s'éliminent pas au lessivage. Des exemples d'aminés qui conviennent particulièrement 25 à la salification avec le pentachlorophénol sont énumérés ci-après. A côté de 1* aminé est indiqué le point de fusion du sel formé. Méthylamine 230° G Propylamine 165°C Butylamine 167 °C 30 " Diéthylamine 21 2°G Alîylamine 185°G Dodécy lamine 68° C Ethanolamine I88°C Biéthanolamine t78°G 35 Triéthanolamine 138°G Cyclohexylasiiae 183®G Ethylène-diamine, env. 235°G (selon les Méthylène-triamine, env. 230°C Hexaméthylène-tétramine, cxrcons- ** env. 230°C tances) 69 45512 3 2030451 L'utilisation de l'agent de conservation du "bois selon l'invention s'effectue de préférence par immersion, imbibition, enduction ou pulvérisation du bois à protéger, dans ou avec des solutions du sel aminé du pentachlorophénol dans des solvants organiques. 5 Ces" solvants peuvent par exemple être des alcools uni ou plurivalents, des cétones, la naphtaline méthylée et/ou des huiles minérales à teneur en substances aromatiques. " ' l'agent de conservation du bois selon l'invention peut en outre contenir des fungicides et/ou insecticides connus en soi, 10 tels que le 1-chloro-naphtalène, le 2-chloro-naphtalène, le 1,2-dichlo-ro-naphtalène, le 2,6-dichloro-naphtalène, le bétâ-naphtol, des nitro-phénols, des produits de distillation des huiles de goudron, l'huile de créosote, le tri-n-butyl-oxyde de zinc, le dichloro-diphényi-trichloro-étliane, le gamma-hexa-chloro-cyclohexane, le diéthyl-p-nxtrophényl-15 thiophosphate. Des additions d'agents mouillants peuvent faciliter la pénétration dans le bois. L'addition d'émulsionnants est opportune lorsqu'on veut préparer des dispersions aqueuses à partir de solutions concentrées émulsionnables. Les exemples suivants illustrent l'agent de conservation 20 du bois selon l'invention. Exemple 1 Dans un mélange solvant d'une partie d'éthylène-glycol et d'une partie de méthyl-cellosolve (2-méthoxy-éthanol), on dissout 20 fo en poids du sel d'éthylène-diamine du pentachlorophénol. La splu- 25 tion, utilisée par un procédé d'immersion ou de pulvérisation à raison 2 , de 10 à 20 g/m de surface du bois, fournit une protection du bois contre l'attaque par champignons et insectes, résistante au lessivage. Exemple 2 Dans l'éthyl-cellosolve (2-éthoxy-éthanol), on dissout 30 20 fa en poids d'un sel de triéthanolamine du pentachlorophénol, 20 fo en poids d'un mélange industriel de dichloro-naphtalène et 10 fa en poids d'un émulsionnant non ionogène, du type de l'aryl-alkylphériol-polyglycol éther. La solution se prête aussi bien à 1'enduction ou à l'immersion qu'à une utilisation en dispersion aqueuse. 35 Exemple 3 Dans un produit de distillation de la fouille ayant un point"d'ébullition compris entre 200 et 400°C, dont les caractéristi 69 45512 2030451 ques correspondent aux normes concernant les huiles de créosote, on dissout 10 fa en poids de sel de propylamine du pentachlorophénol. L'application de l'agent de conservation du bois s'effectue par des procédés connus en soi. Les "bois traités avec des solutions correspondant aux exemples 1 à 3 présentent une protection contre l'attaque des champignons et des insectes qui résiste, au lessivage. \ i 69 45512 5 2030451 REVENDICATIONS 1".- Agent de protection du bois contre l'attaque par des champignons nuisibles et/ou .des insectes, contenant du pentachlorophénol à titre d'élément actif, caractérisé par le fait qu'il contient le pentachlorophénol sous la forme d'un sel d'une aminé organique. 5 2.- Agent de protection du bais selon la revendication 1, caractérisé par le fait qu'il présente une teneur additionnelle en fongieides et/ou insecticides. 3»— Agent de protection du bois selon la revendication 1, ou 2, caractérisé par le fait qufil contient en outre un agent f0 mouillant.